본 발명 의 에폭시 수지 조성물 을 170 ℃ 에서 30 분 간 열처리 하 여 얻 어 지 는 절연 층 을 포함 하 는 프린트 기판 은 , 수율 , 특히 내 크랙 성 이 우수 하 다는 특성 을 나타낸다 . 수율 은 , 후술 하 는 < 수율 의 평가 > 의 기재 에 따라서 평가 할 수 있 고 , 예 를 들 면 절연 층 에 대하 여 디 스미 어 처리 를 실시 한 후 에 발생 한 크랙 의 수 를 계측 함 으로써 평가 할 수 있 다 . 이러 한 프린트 기판 의 절연 층 에 발생 하 는 크랙 의 수 는 , 100 개소 의 관측 영역 당 통상 10 개 이하 이 고 , 바람직 하 게 는 9 개 이하 , 보다 바람직 하 게 는 8 개 이하 이 며 , 특히 바람직 하 게 는 0 개 이 다 .